ПОЛИПРОПИЛЕНОВЫЕ УДАРОПРОЧНЫЕ СОПОЛИМЕРЫ, ИМЕЮЩИЕ ВЫСОКИЕ ТЕКУЧЕСТЬ РАСПЛАВА И ПЛАСТИЧНОСТЬ В ИСПЫТАНИИ ПО ИЗОДУ

1. Ударопрочный сополимер, содержащий
(a) непрерывную фазу, содержащую полимер на основе пропилена; и
(b) дискретную каучуковую фазу, содержащую сополимер пропилен/этилен;
при этом ударопрочный сополимер имеет величину Fc, равную, по меньшей мере, 35, величину Ее, равную, по меньшей мере, 38, величину скорости течения расплава, равную, по меньшей мере, 50 г/10 мин, и величину ударной вязкости в испытании по Изоду с надрезом при 23°С, равную, по меньшей мере, 615 Дж/м (11,5 фут-фунт/дюйм).
2. Ударопрочный сополимер по п.1, где ударопрочный сополимер является ненуклеированным.
3. Ударопрочный сополимер по п.1, дополнительно содержащий нуклеирующий агент.
4. Ударопрочный сополимер по п.1, где нуклеирующим агентом является фосфорорганический нуклеирующий агент.
5. Ударопрочный сополимер по любому из пп.1-4, имеющий величину модуля упругости при изгибе, равную, по меньшей мере, 758 МПа.
6. Ударопрочный сополимер по п.5, дополнительно содержащий линейный пероксид.
7. Способ получения ударопрочного сополимера, включающий смешивание полипропиленового ударопрочного сополимера с агентом снижения вязкости при температуре, равной, по меньшей мере, 210°С, с получением полипропиленового ударопрочного сополимера с пониженной вязкостью, имеющего коэффициент снижения вязкости, равный, по меньшей мере, 5.
8. Способ по п.7, в котором полипропиленовый ударопрочный сополимер с пониженной вязкостью имеет коэффициент снижения вязкости, равный, по меньшей мере, 10.
9. Способ по п.8, в котором полипропиленовый ударопрочный сополимер с пониженной вязкостью получают в отсутствие нуклеирующего агента.
10. Способ по любому из пп.7-9, в котором агент снижения вязкости представляет собой линейный пероксид.